(57)【特許請求の範囲】
【請求項１】
観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料と入射した光のうち左回転の一部の偏光を反射する左偏光性顔料を含有し、かつこれらの顔料は互いに異なる色相であることを特徴とする偏光性を示す偽造防止媒体。
【請求項２】
観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料と入射した光のうち左回転の一部の偏光を反射する左偏光性顔料を含有し、かつこれらの顔料は互いに異なる色相であることを特徴とする偏光性を示す偽造防止媒体。
【請求項３】
観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料を含有する右偏光層と入射した光のうち左回転の一部の偏光を反射する左偏光性顔料を含有する左偏光層からなり、かつこれらの顔料は同じ色相であることを特徴とする偏光性を示す偽造防止媒体。
【請求項４】
観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料を含有する右偏光層と入射した光のうち左回転の一部の偏光を反射する左偏光性顔料を含有する左偏光層からなり、かつこれらの顔料は同じ色相であることを特徴とする偏光性を示す偽造防止媒体。
【請求項５】
観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする偏光性を示す偽造防止媒体。
【請求項６】
観察される側から順に、少なくとも回折構造形成層、該回折構造形成層の材料よりも屈折率が高い材料からなる高屈折率層、偏光層、有色層、支持体及び粘着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする偏光性を示す偽造防止媒体。
【請求項７】
観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする偏光性を示す偽造防止媒体。
【請求項８】
前記右偏光性顔料がねじれ軸の回転方向が右巻きの右偏光コレステリック高分子液晶顔料であることを特徴とする請求項１ないし請求項７のいずれか１項に記載の偏光性を示す偽造防止媒体。
【請求項９】
前記左偏光性顔料がねじれ軸の回転方向が左巻きの左偏光コレステリック高分子液晶顔料であることを特徴とする請求項１ないし請求項７のいずれか１項に記載の偏光性を示す偽造防止媒体。
【請求項１０】
前記回折構造形成層は全面に高屈折率材料からなる高屈折率層を具備していることを特徴とする請求項１ないし請求項７のいずれか１項に記載の偏光性を示す偽造防止媒体。
【請求項１１】
請求項１ないし請求項１０のいずれか１項に記載の偏光性を示す偽造防止媒体に対して円偏光板からなる真偽判定フィルターを通して、目視で真偽判定を行う偽造防止媒体の真偽判定方法であって、前記円偏光板が右偏光板及び左偏光板であることを特徴とする偏光性を示す偽造防止媒体の真偽判定方法。
【発明の詳細な説明】
【０００１】
【発明の属する技術分野】
本発明は、通常の状態では印刷インキよりなる画像や反射・回折光が互いに干渉して再生されるホログラム画像や回折格子画像等の画像が観察されるのみであるが、専用の検証媒体を介して観察した時には、偏光層の色相が変化して観察されたり、隠し文字や隠しパターン等の潜像を可視化して目視できるようにした偏光性を示す偽造防止媒体並びにその真偽判定方法である。
【０００２】
【従来の技術】
従来から各種の潜像を有する画像形成体がある。例えば、万線のピッチの隙間を利用して隠し文字等を入れ、万線部分を隠蔽することで隠し文字が現れるようにした万線画や、透明インキメジウム中にフィラーを入れたインキにより所望の潜像パターンを印刷し鉛筆でその部分を擦ると鉛筆の粉が印刷部分に付着して隠し文字が現れるよにした鉛筆出し印刷（デコマット）である。これらの潜像はよく見ると所定の操作をして可視化する前にもその内容が分かってしまうため、本格的な潜像というよりは、遊び用として使用されている。
【０００３】
一方、特殊インキを使用して潜像を形成することもよく行われている。
不可逆性感熱発色インキは熱をかけることによって発色するインキで、白色もしくは無色透明の不可逆性感熱発色インキは潜像を形成するための画像形成用材料としては有効であるが、このインキで形成された潜像を発色させて可視化させるためには熱源装置が必要であり、しかも一回可視画像として発色表示させたものを消色することができないため、用途が限定される。
また、酸化チタン等の金属よりも硬いフィラーを含有させた白色インキがあり、このインキで白色の紙に潜像を印刷し、この部分をコイン等で擦ることにより可視像を表示させる方法がある。この潜像はその上にマット調のニスを設けることにより単に観察しただけではその存在を確認できなくすることができるが、可視化して表示できるのは一回限りであることより用途が限定される。
【０００４】
一方、発・消色の変換が繰り返し可能な画像形成用材料として可逆性感熱発色インキ（サーモクロミックインキ）がある。このサーモクロミックインキは熱をかけることにより可逆的に発・消色するインキで、熱を加えると発色もしくは消色し、しばらく放置すると元の状態に戻るものである。このインキも潜像もしくは可視画像を隠蔽して潜像化するための画像形成用材料として使われているが、耐性、特に耐熱性が弱いことより用途が限定される。
また、フォトクロミックインキは、電磁波を照射することにより発色するインキで、白色もしくは無色透明のインキが潜像を形成するための画像形成用材料としてよく用いられているが、耐性、特に耐光性が弱いことより用途が限定されている。
また、蛍光インキは紫外線や赤外線等を照射することにより蛍光を発光するインキで、白色または無色透明のインキが潜像形成用のインキとしてよく用いられている。この蛍光インキには有機タイプと無機タイプがあり、有機タイプのものは印刷インキ中に有機蛍光体をごく少量含有するだけで発光が確認されるが、耐光性が弱いため用途が限定される。また、無機タイプのものは印刷インキ中に無機蛍光体を多く入れる必要があり（１０〜２０％程度）、それによって印刷された潜像はそのままではその存在が目視でわかってしまうため、デザイン等に工夫が必要である。
【０００５】
さらに、赤外光を吸収する特殊インキもありこのインキにより画像を形成し、さらにこの上に前記画像を隠蔽して目視確認できないように赤外線領域の光は透過する隠蔽層を設けることにより、前記画像を潜像化する方法もあるが、このようにして潜像化したものを可視化して観察者が認識できるようにするためには赤外線カメラ等が必要であり、装置的に大がかりとなる。
また、可視光域では白色もしくは無色であるが赤外線域に吸収のあるインキ（ＩＶインキ）で潜像を形成することもあるが、これも前記同様赤外線カメラ等が必要である。
【０００６】
他方、特殊インキを使用して潜像を形成する以外に、網点や万線のモアレ（干渉縞）のピッチもしくは角度を部分的に変えることにより潜像を形成する方法もある。これらの潜像は整然と並んだ網点もしくは万線を有する透明フィルムをその上に重ねることでモアレが発生し、可視化される。このような構成の潜像は、簡単な表示媒体の使用で繰り返しの可視化が可能であるが、複雑な潜像パターンを表現できないという問題がある。
また、磁気記録可能な保磁力（約３００Ｏｅ以上）のある磁性層の一部をパターン状に磁化させて潜像を内在化させておき、磁性層上に鉄粉をふりかけることで磁化されている部分（潜像部分）に鉄粉を集めて潜像を可視化する方法もある。しかし、この方法では潜像を可視化させる工程が煩雑であり、また潜像の書き換えが可能であることより用途が限定される。
【０００７】
一方、近年の電子写真技術を利用したコピー機の急速な普及とコピー技術の向上に伴い、カラーコピー機を利用すれば誰でもが原稿か複写物かの見分けが極めて困難な複写物を容易に作成することができるようになった。このように、カラーコピーは便利である反面、株券、債券、約束手形、小切手などの有価証券や、入場券、搭乗券等の印刷物が容易に偽造されるという問題を生み出している。そこで、最近は不正なコピーを牽制し、コピーに対するセキュリティ性を高める手段として、各種のコピー防止技術が開発、改良され、これらの各種印刷物に施されている。例えば、透かしを入れた紙、着色用紙、チップ入り紙等の基材自体に工夫を凝らしたコピー防止技術や、地紋、彩紋、棒彩紋、ロゴライン等の印刷及び蛍光インキ、消色インキ等の特殊インキを使用した特殊印刷によるコピー防止技術、また、印刷原稿内に複写禁止対象物であることを示す情報を含ませて作成する電子透かしと呼ばれるコピー防止技術等である。しかし、これらは製造工程が煩雑になり、コスト高になる等の問題があった。
【０００８】
一方、従来から、ホログラムは光の干渉を用いて立体画像や特殊な装飾画像を表現でき、その製造方法は高度な製造技術を要するため、偽造防止手段として、クレジットカード、有価証券、証明書類等の一部或いは全面に使用されている。
ホログラムは製造方法により、レリーフ型ホログラム及び体積型ホログラムに分けられる。まず、レリーフ型ホログラムは、光学的撮影方法により微細な凹凸パターンからなるレリーフ型のマスターホログラムを作製し、これから電気メッキ法により凹凸パターンを複製したニッケル製のプレス版を複製し、このプレス版をホログラム形成層上に加熱押圧すると言う周知の方法により製造するホログラムである。また、感光性樹脂等の記録材を用いて、体積方向に干渉縞を記録するのが体積型ホログラムである。この型のホログラムでは、リップマンホログラムと呼ばれるものが一般に使用されており、感光性樹脂の屈折率を体積方向に変化させ、反射型ホログラムとしたものである。
これらのホログラムは偽造防止手段としては有効なものではあるが、最近は他の偽造防止技術と組み合わせてより高い偽造防止効果を確保したいという要求が日増しに高まってきている。
【０００９】
【発明が解決しようとする課題】
以上、説明してきたように偽造防止効果をより高めるために、真偽判定の検証機能を有する潜像を施した媒体の検討が従来から進められているが、いずれも一長一短がある。また任意の高精細の潜像を形成するという点においてもこれらの媒体は満足するものではない。
本発明は以上のような状況を背景とし、通常の状態では印刷インキよりなる画像や反射・回折光が互いに干渉して再生されるホログラム画像や回折格子画像等の画像が観察されるのみであるが、専用の検証媒体を介して観察した時には、偏光層の色相が変化して観察されたり、高精細の隠し文字や隠しパターン等の潜像を可視化して目視できるようにした偏光性を示す偽造防止媒体並びにその真偽判定方法の提供を課題とする。
【００１０】
【課題を解決するための手段】
上記の課題を達成すべくなされ、請求項１に記載の発明は、観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料と入射した光のうち左回転の一部の偏光を反射する左偏光性顔料を含有し、かつこれらの顔料は互いに異なる色相であることを特徴とする偏光性を示す偽造防止媒体である。
【００１１】
また、請求項２記載の発明は、観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料と入射した光のうち左回転の一部の偏光を反射する左偏光性顔料を含有し、かつこれらは互いに異なる色相であることを特徴とする。
【００１２】
さらにまた、請求項３記載の発明は、観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料を含有する右偏光層と入射した光のうち左回転の一部の偏光を反射する左偏光性顔料を含有する左偏光層からなり、かつこれらの顔料は同じ色相であることを特徴とする。
【００１３】
さらにまた、請求項４記載の発明は、観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料を含有する右偏光層と入射した光のうち左回転の一部の偏光を反射する左偏光性顔料を含有する左偏光層からなり、かつこれらの顔料は同じ色相であることを特徴とする。
【００１４】
さらにまた、請求項５記載の発明は、観察される側から順に、少なくとも回折構造形成層、該回折構造形成層の材料よりも屈折率が高い材料からなる高屈折率層、偏光層、有色層及び接着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする。
【００１５】
さらにまた、請求項６記載の発明は、観察される側から順に、少なくとも回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする
。
【００１６】
さらにまた、請求項７記載の発明は、観察される側から順に、少なくとも支持体、回折構造形成層、該回折構造形成層の材料よりも屈折率が高い材料からなる高屈折率層、偏光層、有色層及び粘着層で構成される積層体からなり、前記偏光層が入射した光のうち右回転の一部の偏光を反射する右偏光性顔料を含有する右偏光層であるか、或いは、入射した光のうち左回転の一部の偏光を反射する左偏光性顔料を含有する左偏光層であることを特徴とする。
【００１７】
さらにまた、請求項８記載の発明は、請求項１ないし請求項７のいずれか１項に記載の偏光性を示す偽造防止媒体において、前記右偏光性顔料がねじれ軸の回転方向が右巻きの右偏光コレステリック高分子液晶顔料であることを特徴とする。
【００１８】
さらにまた、請求項９記載の発明は、請求項１ないし請求項７のいずれか１項に記載の偏光性を示す偽造防止媒体において、前記左偏光性顔料がねじれ軸の回転方向が左巻きの左偏光コレステリック高分子液晶顔料であることを特徴とする。
【００１９】
さらにまた、請求項１０記載の発明は、請求項１ないし請求項７のいずれか１項に記載の偏光性を示す偽造防止媒体において、前記回折構造形成層は全面に高屈折率材料からなる高屈折率層を具備していることを特徴とする。
【００２０】
さらにまた、請求項１０記載の発明は、請求項１ないし請求項１０のいずれか１項に記載の偏光性を示す偽造防止媒体に対して円偏光板からなる真偽判定フィルターを通して、目視で真偽判定を行う偽造防止媒体の真偽判定方法であって、前記円偏光板が右回転の円偏光板及び左回転の円偏光板であることを特徴とする偏光性を示す偽造防止媒体の真偽判定方法である。
【００２１】
【発明の実施の形態】
以下、本発明を実施の形態を示す図面を参照にして詳細に説明する。
図１は本発明の偏光性を示す偽造防止媒体１の一実施形態を示す平面図であり、図２は図１に示す偏光性を示す偽造防止媒体１のＸ−Ｘ’線における断面説明図であり、図３は図１に示す偏光性を示す偽造防止媒体１に左回転の円偏光板２２と右回転の円偏光板２１を隣り合わせに接合して一体化してなる左右回転の真偽判定フィルター２（以下、左右回転の真偽判定フィルターという）を乗せて真偽の判定を行っているときに観察される色相の変化の状況を示す平面説明図であり、図４は図３に示す状況をＷ−Ｗ’線における断面で見たときの様子を示す断面説明図である。
また、図５は本発明の他の実施形態に係る偏光性を示す偽造防止媒体４をカード基材３’上に設けてなるカード３を示す平面図であり、図６は図５に示すカード３のＹ−Ｙ’線における断面説明図であり、図７は図５のカード３上に設けてある偏光性を示す偽造防止媒体４の上に右回転の円偏光板からなる真偽判定フィルター（以下、左回転の真偽判定フィルターという）を乗せて潜像を可視化しているときの状態を示す平面説明図であり、図８は図７に示す状態をＶ−Ｖ’線における断面で見たときの様子を示す断面説明図であり、図９は図５のカード３の上に固着・一体化してある偏光性を示す偽造防止媒体４の上に左回転の円偏光板からなる真偽判定フィルター（以下、左回転の真偽判定フィルターという）を乗せて潜像を可視化しているときの状態の平面説明図であり、図１０は図９に示す状態をＺ−Ｚ’線における断面で見たときの様子を示す断面説明図である。
【００２２】
偏光性を示す偽造防止媒体１は回折構造形成層１１と偏光層１２と有色層１３と接着層１４がこの順序で積層された構成となっており、目視角度を変えることによりホログラム画像や回折格子画像等の背景色の色相が変化する。即ち、図２に示すように自然光１５の照射を受けると、偏光性を示す偽造防止媒体１は視点１６および視点１７において異なる色相を呈するようになる。この偏光性を示す偽造防止媒体１は偏光層１２の下層には有色層１３が設けられているため、前述した色相の変化はより鮮明になるようになっている。
【００２３】
また、図５や図６等に示すカード３はカード基材３’上に、支持体４４よ回折構造形成層４０と右偏光層４１と左偏光層４２と有色層４３と粘着層４５がこの順序で積層された偏光性を示す偽造防止媒体４を固着・一体化した構成となっており、偏光性を示す偽造防止媒体４の部分は目視角度を変えることによりホログラム画像や回折格子画像等の背景色の色相が変化する。即ち、図６に示すように自然光４６の照射を受けると、偏光性を示す偽造防止媒４は視点４７および視点４８において異なる色相を呈するようになる。この偏光性を示す偽造防止媒体４は右偏光層４１と左偏光層４２の下層には有色層４３が設けられているため、前述した色相の変化はより鮮明になるようになっている。
また、この偏光性を示す偽造防止媒体４は偏光板を介して観察することにより所定の色相の変化や潜像の可視化を可能とするものである。
【００２４】
これらの偏光性を示す偽造防止媒体１、４における回折構造形成層１１、４０は、光の照射により回折像が再生されるようにするための層であり、例えば剥離兼保護層と回折構造層と高屈折率層がこの順序で積層されて構成されてなる。剥離兼保護層は、その下層の回折構造層を外傷から保護し、また転写時の熱圧から版痕による視認性不良を防ぐ役割を持つもので、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂、ポリイミド系樹脂等の従来公知の熱可塑性樹脂、熱硬化性樹脂、紫外線又は電子線硬化性樹脂等の樹脂単独或いは、これらを適宜混合した樹脂材料で形成される。これらの樹脂材料には、樹脂を架橋する硬化剤、ポリエチレンワックス、カルナバワックス、シリコンワックス、等のワックス類、或いは炭酸カルシウム、ステアリン酸亜鉛、シリカ、アルミナ、タルク等の体質顔料、シリコーン油脂等の油脂類を透明性を損なわない範囲で添加をすることができる。この剥離兼保護層は上記樹脂材料を主体とする塗工液を用い、例えば、グラビア印刷法、スクリーン印刷法、ノズルコーター印刷法等の既知の塗布手段およびオフセット印刷法、フレキソ印刷法等の印刷手段により塗工して形成すればよい。
【００２５】
一方、回折構造層は、熱圧による成形性が良好で、成形ムラが生じ難く、明るい再生像が得られるように、ポリカーボネート樹脂、ポリスチレン樹脂、ポリ塩化ビニル樹脂等の熱可塑性樹脂、不飽和ポリエステル、メラミン樹脂、エポキシ樹脂等の熱硬化性樹脂、或いはラジカル重合性不飽和基を有する紫外線又は電子線硬化性樹脂等の樹脂単独或いはこれらを複合したもので形成することができる。また、上記以外のものでも、ホログラムや回折格子等ののレリーフパターンが安定して形成可能な材料であれば使用可能である。
【００２６】
この回折構造層にレリーフ型のホログラムを賦型する場合、その賦型部分での回折効率を高めるためレリーフ面を構成する高分子材料と屈折率の異なる高屈折率材料からなる薄膜をその下層に設けることが好ましい。この高屈折率層を設けることにより、回折効率が向上し、より鮮明な回折画像の再生や色の変化をもたらす。用いる高屈折率材料としては、例えば、Ｆｅ2Ｏ3、ＴｉＯ2、ＣｄＳ、ＣｅＯ2、ＺｎＳ、ＰｄＣｌ2、ＣｄＯ、Ｓｂ2Ｏ3、ＷＯ3、ＳｉＯ、Ｓｉ2Ｏ3、Ｉｎ2Ｏ3、Ｐｂ０2、Ｔａ2Ｏ3、ＺｎＯ、ＺｒＯ2等や、より反射効果の高いＡｌ、Ｓｎ、Ｃｒ、Ｎｉ、Ｃｕ、Ａｕ等の金属材料が挙げられ、これら材料を単独あるいは積層して薄膜とすればよい。この薄膜は真空蒸着法、スパッタリング等の公知の薄膜形成技術にて形成され、その膜厚は用途によって異なるが、５〜１０００ｎｍ程度とすればよい。上記以外でも、高屈折率層を構成する材料としては、その屈折率が、回折構造層で使用する高分子材料（屈折率ｎ＝１．３〜１．５）よりも高い材料であれば、上記の無機材料以外の有機系材料、有機無機複合体、あるいは有機系材料に無機系フィラーを分散したものであっても使用可能である。これらの材料を用いグラビア印刷法、ダイコート法、スクリーン印刷法等の公知のコーティング法により、０．１μｍ〜１０μｍの層厚さで形成すればよい。さらには、上記以外の材料であっても反射性を有した材料であれば、適宜使用することが可能である。
【００２７】
他方、接着層１４や粘着層４５はこれらを設けてなる偏光性を示す偽造防止媒体１、４を偽造防止対策が必要とされるカードや印刷物等に接着または固着させて一体化するために設ける層であり、それを構成する材料としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂等の従来公知の熱可塑性樹脂が適用できる。これらの材料を用いグラビア印刷法やマイクログラビア印刷法などの公知のコーティング法を用いて１μｍから１０μｍの厚さで形成すればよい。
【００２８】
また、偏光性を示す偽造防止媒体４を構成する支持体４４は、回折構造形成層４０や偏光層４１、４２等を支持し、シールやラベルの構成として使用するために一部に設けるものであり、ポリエチレンテレフタレート、ポリ塩化ビニル、ポリエステル、ポリカーボネート、ポリメタクリル酸メチル、ポリスチレン等の合成樹脂、天然樹脂のフィルム、合成紙、紙、ガラスなどから単独で選択されたもの、または上記の基材より選択されて組み合わされた複合体等が使用可能である。
【００２９】
また、偏光層１２、右偏光層４１、左偏光層４２に含有されているコレステリック高分子液晶顔料は、キラル相を有する三次元架橋性液晶物質を配向し、三次元的に架橋し、所望の粒度に粉砕して得られた顔料である。この顔料によって反射した光は円偏光である。
液晶性物質の中でも、コレステリック液晶はねじれ構造を有し、そのねじれ軸に沿って、光の屈折率が周期的に変動するため、そのねじれ構造のピッチに等しい波長の光を選択的に反射する。従って、ねじれ構造のピッチを制御することで所望のコレステリック色を作り出すことが可能である。また、ねじれ構造を有する液晶は、各分子が層をなして配置されており、層中で均一に配列されることで、初めてその光学的特性を発揮する。この場合、分子は層毎にその優先方向を変えるので、ねじれ構造が生じる。各分子の配向は公知の方法、例えば配向層または電界または磁界によって制御できる。その固定化の代表的な方法には、キラル相を有する三次元架橋性液晶物質と多官能性重合性化合物を組み合わせ、紫外線照射することで３次元架橋させ、ねじれ構造を固定化する方法がある。
【００３０】
コレステリック高分子液晶の出発物質としては、紫外線から赤外線までの光の波長に等しいピッチのねじれ構造を有する全てのコレステリック液晶物質が好ましい。即ち、キラル相を有する液晶物質はネマチック、スメクチックまたはディスコチック構造にキラル物質を加えることで製造できる。キラル物質の種類及び分子量がねじれ構造のピッチ、延いては反射光の波長を決定する。ねじれ構造のねじれ方向は左巻きでも右巻きでもよい。さらに、出発物質は重合性基、重縮合性基または重付加に有効な基を有し、これらの基の内、少なくとも一部は二官能性、三官能性及び多官能性を示し、例えば、メタクリルオキシ基、アクリルオキシ基等を有することが好ましく、中でも３次元架橋性液晶ポリオルガノシロキサンが適当である。
【００３１】
コレステリック高分子液晶顔料の製造方法は、例えば、まず３次元架橋性液晶ポリオルガノシロキサンと光重合開始剤の混合溶液を、金属支持体、プラスチック支持体又はガラス支持体上に加温しながらドクターを用いて剪断力を加えながら塗布し、液晶分子を配向させる。次に、液晶層に紫外線を照射し、三次元架橋させる。そして、三次元架橋した液晶層を支持体から剥離し、万能ミル等で粉砕し、フレーク状の顔料とする。この顔料の大きさは５μｍ〜５ｍｍの粒度を有し、１〜１００μｍ、好ましくは５〜５０μｍ程度の厚さを有するものである。また、前記支持体は場合により、例えばポリイミド又はポリビニルアルコールからなる配向層を有していても良い。
また、液晶分子の配向方法には、２枚のシート間で剪断することも可能であり、好ましくはポリエチレンテレフタレートを使用する方法もある。
【００３２】
上記偏光層１２、右偏光層４１、左偏光層４２のそれぞれは、このようなコレステリック高分子液晶顔料の内、偏光層１２においては入射した光の中の右回転の一部の偏光を反射する右偏光性顔料と入射した光の中の左回転の一部の偏光を反射する左偏光性顔料を、また右偏光層４１においては入射した光の中の右回転の一部の偏光を反射する右偏光性顔料を、さらに左偏光層４２においては入射した光の中の左回転の一部の偏光を反射する左偏光性顔料を、結着剤、分散剤および助剤等に含有してなるグラビア印刷用、スクリーン印刷用等の各印刷用のインキにより形成する。この場合、インキにはコレステリック高分子液晶顔料が１０〜５０重量％程度含んでいることが好ましい。
【００３３】
以上のような構成の偏光性を示す偽造防止媒体１、４の上に位置させて所定の色相の変化や潜像を可視化するための左右回転の真偽判定フィルター２及び右回転の真偽判定フィルター５及び左回転の真偽判定フィルター６は、円偏光フィルターであり、ＰＶＡ延伸フィルムにヨードを吸収させたＰＶＡ−ヨウ素型、二色性染料型、金属または金属化合物含有型、ポリエン型などの高分子多結晶型等の円偏光板からなるものであり、より具体的にはＰＶＡ−ヨウ素型、二色性染料型の偏光フィルムに１／４λ波長位相差フィルムを重ねたものである。このフィルターは位相差を１／４λ分進めるか遅らすかで、右または左の回転方向が決まる。
【００３４】
従って、自然光２３が左右回転の真偽判定フィルター２の右回転の円偏光板２１側を通過することで右回転の偏光２４、２５となるが、偏光層１２中に、右巻きのねじれ構造を有するコレステリック高分子液晶が含有されることから、入射してきた右回転の偏光２４、２５の内、そのねじれピッチに等しい波長の右回転の偏光２５のみを偏光層１２の表面で反射し、その反射光２６を観察者は視認することができる。一方、左右回転の真偽判定フィルター２の左回転の円偏光板２２側を通過した左回転の偏光２８、２９は、偏光層１２中に、左巻きのねじれ構造を有するコレステリック高分子液晶が含有されることから、入射してきた左回転の偏光２８、２９の内、そのねじれピッチに等しい波長の左回転の偏光２９のみを偏光層１２の表面で反射し、その反射光３０を観察者は視認することができる。（図３、図４参照）
【００３５】
一方、カード３上の偏光性を示す偽造防止媒体４は目視角度を変えることにより回折画像の背景色の変化が起きる。即ち、図６に示すように自然光４６を受け、偏光性を示す偽造防止媒体４は視点４７および視点４８において異なる色相を呈し、さらにはこの偏光性を示す偽造防止媒体４は偏光層の下部に有色層４３が設けてあるため、その上にある部分においては、色変化がより鮮明になる。
【００３６】
そして、カード３の偏光性を示す偽造防止媒体４上に右回転の真偽判定フィルター５を乗せると、自然光５１が右回転の真偽判定フィルター５を通過することで右回転の偏光５２、５３となるが、偏光性を示す偽造防止媒体４の右偏光層４１は右巻きのねじれ構造を有するコレステリック高分子液晶を含有するため、入射してきた右回転の偏光５２、５３の内、そのねじれピッチに等しい波長の右回転の偏光５３のみを右偏光層４１の表面で反射し、その反射光５５を観察者は視認することができる。一方、左偏光層４２は、左巻きのねじれ構造を有するコレステリック高分子液晶を含有するため、入射してきた右回転の偏光５２は全て透過し、その下層にある有色層４３での反射光５４を観察者は視認することができる。（図８参照）
【００３７】
そしてさらに、左回転の真偽判定フィルター６を介して観察すると、左偏光層４１は入射光の一部の偏光５６を反射し、反射光５８を観察者は視認することができ、右偏光層４１は、入射光５７の全てを透過し、その下層にある有色層４３での反射光５９を観察者は視認することができる。
【００３８】
すなわち、自然光５１が左回転の真偽判定フィルター６を通過することで左回転の偏光５６、５７となるが、偏光性を示す偽造防止媒体４の左偏光層４２は左巻きのねじれ構造を有するコレステリック高分子液晶からなるため、入射してきた左回転の偏光５６、５７の内、そのねじれピッチに等しい波長の左回転の偏光５６のみを左偏光層４２の表面で反射し、その反射光５８を観察者は視認することができる。一方、右偏光層４１は、右巻きのねじれ構造を有するコレステリック高分子液晶からなるため、入射してきた左回転の光５６、５７は全て透過し、その下層にある有色層４３での反射光５９を観察者は視認することができる。（図９、図１０参照）
【００３９】
【実施例】
本発明を、具体的な実施例を挙げて詳細に説明する。
＜実施例１＞
厚み２５μｍの透明ポリエチレンテレフタレート（ＰＥＴ）フィルムからなる支持体上に、下記［剥離兼保護層形成用インキの組成］からなる剥離兼保護層形成用インキを用いてグラビア法で印刷し、乾燥温度６０℃で乾燥させ、厚み０．４μｍの剥離兼保護層を形成した。次に、下記［回折構造層形成用インキの組成］からなる回折構造層形成用インキを用いグラビア印刷法にて印刷し、乾燥温度８０℃で乾燥させて、厚み１．０μｍの回折構造層を積層形成し、回折構造形成層転写箔原反を得た。
次いで、ホログラムレリーフパターンを有するニッケル製の画像金型を１００℃に加熱し、公知のロールエンボス法により、回折構造層上に押圧することで、回折形成層上にレリーフパターンを形成した。
上記方法でレリーフパターンを形成した回折構造層上に、真空蒸着法を用いて膜厚０．０５μｍのＺｎＳ蒸着薄膜を形成して、高屈折率層を設けた。次に、［偏光層形成用インキの組成］からなる偏光層形成用インキを用いスクリーン印刷法にて印刷し、乾燥温度８０℃で乾燥させ、塗布厚１０μｍの偏光層を高屈折率層上に得た。さらに、スクリーン用プロセス墨インキを用いスクリーン印刷法にて約２μｍの有色層を偏光層上に設けた。次に、下記［接着層形成用インキの組成］からなる接着層形成用インキを用いグラビア印刷法にて印刷し、乾燥温度８０℃で乾燥し、塗布厚２．０μｍの接着層を有色層上に設け、偏光性を示す偽造防止媒体を得、しかる後これをカード基材にロール転写法にて熱融着させ、回折構造形成層転写箔の支持体を剥すことによりカードを得た。
【００４０】
［剥離保護層形成用インキの組成］
アクリル樹脂                                            １０重量部
メチルエチルケトン                                      ４５重量部
トルエン                                                ４５重量部
［回折構造層形成用インキの組成］
塩化ビニル−酢酸ビニル共重合体                          １５重量部
ウレタン樹脂                                            １０重量部
メチルエチルケトン                                      ５０重量部
トルエン                                                ２５重量部  ［偏光層形成用インキの組成］
コレステリック液晶顔料（右回転）（ワッカーケミカル社製）   １５重量部コレステリック液晶顔料（左回転）（ワッカーケミカル社製）   １５重量部スクリーンインキメジウム                                  ７０重量部
（ＳＳ  ＮＳＡメジウム  東洋インキ製造社製）
［接着層形成用インキの組成］
アクリル樹脂                                            １０重量部
ポリエステル樹脂                                          ５重量部
メチルエチルケトン                                      ３０重量部
トルエン                                                ５０重量部
【００４１】
得られたカード上の偏光性を示す偽造防止媒体は、ホログラムの背景に光沢のある有色層が印刷されおり、目視角度を変えることで、赤紫色から緑色へのカラーシフトが確認できた。また、右回転の真偽判定フィルターを通して見ると偏光層が光沢感のある赤色に見え、左回転の真偽判定フィルターを通してみると青色に見えることより、ホログラム画像が観察されるだけでなく、ＯＶＩインキとしての効果と共にフィルターによる所望の色相への変化が確認できることより、より一層の偽造防止効果を奏することが確認された。
【００４２】
＜実施例２＞
厚み２５μｍの透明ポリエチレンテレフタレート（ＰＥＴ）フィルムからなる支持体上に、下記［回折構造層形成用インキの組成］からなる回折構造層形成用インキを用いグラビア印刷法にて印刷し、乾燥温度８０℃で乾燥し、厚み２．０μｍの回折構造形成層転写箔原反を得た。
次いで、ホログラムレリーフパターンを有するニッケル製の画像金型を１００℃に加熱し、公知のロールエンボス法により、回折構造形成層転写箔の回折形成層上に押圧することで、回折構造層上にレリーフパターンを形成した。
上記方法でレリーフパターンを形成した回折構造層上に、真空蒸着法を用いて膜厚０．０５μｍのＳｉ2Ｏ3からなる蒸着薄膜を形成して、高屈折率層とした。
次に、回折構造形成層に、［右偏光層形成用インキの組成］からなる右偏光層形成用インキを用いパターン状にスクリーン印刷法にて印刷し、さらに、［左偏光層形成用インキの組成］からなる左偏光層形成用インキを用いパターン状にスクリーン印刷法にて印刷した後、乾燥温度８０℃で乾燥し、塗布厚８μｍの右偏光層と左偏光層からなる偏光層を設けた。続いて、この偏光層上にスクリーン印刷法にてスクリーン用プロセスすみインキを２μｍの厚さで印刷し有色層とした。さらに、下記［粘着層形成用インキの組成］からなる粘着層形成用インキを用いグラビア印刷法にて印刷し、乾燥温度８０℃で乾燥し、塗布厚１０．０μｍの粘着層を設け、本発明の偏光性を示す偽造記録媒体を得た。
【００４３】
［回折構造層形成用インキの組成］
アクリルポリオール樹脂                                  ２０重量部
ヘキサメチレンジイソシアネート                            ３重量部
メチルエチルケトン                                      ５０重量部
トルエン                                                ２７重量部  ［右偏光層形成用インキの組成］
コレステリック液晶顔料（右回転）（ワッカーケミカル社製）  ２０重量部
スクリーンインキメジウム                                  ８０重量部
（ＳＳ  ＮＳＡメジウム  東洋インキ製造社製）
［左偏光層形成用インキの組成］
コレステリック液晶顔料（左回転）（ワッカーケミカル社製）  ２０重量部
スクリーンインキメジウム                                  ８０重量部
（ＳＳ  ＮＳＡメジウム  東洋インキ製造社製）
［粘着層形成用インキの組成］
アクリル樹脂                                              ４０重量部
メチルエチルケトン                                        ３０重量部
トルエン                                                  ３０重量部
【００４４】
得られた偏光性を示す偽造防止媒体は、ホログラムの背景に光沢のある有色層が印刷されおり、目視角度を変えることで、緑色から青色へのカラーシフトが確認できた。また、右回転の真偽判定フィルターを通して見ると右偏光層の部分が光沢感のある緑色に見え、一方、左回転の真偽判定フィルターを通して見ると左偏光層の部分が光沢感のある緑色に見えた。従って、この変光性を示す偽造防止媒体はホログラム画像が観察されるだけでなく、ＯＶＩインキとしての効果と共に真偽判定フィルターにてさらなる真偽判定ができることより、より一層の偽造防止効果を発揮することが確認された。
【００４５】
【発明の効果】
以上述べたように、本発明の偏光性を示す偽造防止媒体は、ホログラム画像や回折格子画像だけでなく、ＯＶＩインキと同様に目視角度の違いによりカラーシフトを生じる。しかも左右回転の真偽判定フィルターのような右回転と左回転の円偏光板を具備するものを使用すれば、そのコレステリック高分子液晶顔料のねじれ回転に応じて、真偽判定フィルターの片方で反射、もう片方で吸収の効果が現れ、これによりさらなる真偽判定ができる。
また、左偏光性コレステリック高分子液晶顔料および右偏光性コレステリック高分子液晶顔料の組み合わせ方法により、ＯＶＩ効果と同時に真偽判定フィルターの右回転と左回転との掛け替えで媒体の色相変化を生じさせることができ、これによりより一層の偽造防止効果が期待できる。
【図面の簡単な説明】
【図１】本発明の偏光性を示す偽造防止媒体の一実施形態を示す平面図である。
【図２】図１の偏光性を示す偽造防止媒体のＸ−Ｘ’線における断面説明図である。
【図３】図１の偏光性を示す偽造防止媒体に左右回転の真偽判定フィルターを重ねて真偽の判定を行ったときに観察される色相の変化の状態を示す平面説明図である。
【図４】図３に示す状態をＷ−Ｗ’線における断面で見たときの様子を示す断面説明図である。
【図５】本発明の偏光性を示す偽造防止媒体をカード基材上に固着・一体化してなるカードを示す平面図である。
【図６】図５のカードのＹ−Ｙ’線における断面説明図である。
【図７】図５のカード上に右回転の真偽判定フィルターを乗せて潜像を可視化しているときの状態を示す平面説明図である。
【図８】図７のカードのＶ−Ｖ’線における断面図である。
【図９】図５のカードの上に左回転の真偽判定フィルターを乗せて潜像を可視化しているときの状態を示す平面説明図である。
【図１０】図９のカードのＺ−Ｚ’線における断面説明図である。
【符号の説明】
１、４・・偏光性を示す偽造防止媒体
２・・左右回転の真偽判定フィルター
３・・カード
５・・右回転の真偽判定フィルター
６・・左回転の真偽判定フィルター
１１・・回折構造形成層
１２・・偏光層
１３・・有色層
１４・・接着層
１５、２３、４６、５１・・自然光
１６、４７・・視点
１７、４８・・視点
２１・・右回転の偏光板
２２・・左回転の偏光板
２４、２５、５２、５３・・右回転の偏光
２６・・反射光
２７・・反射光
２８、２９、５６、５７・・左回転の偏光
３０・・反射光
３１・・反射光
４０・・回折構造形成層
４１・・右偏光層
４２・・左偏光層
４３・・有色層
４４・・支持体
４５・・粘着層
５４・・反射光
５５・・反射光
５８・・反射光
５９・・反射光
【図１】
0003988458.tif 000002
【図２】
0003988458.tif 000003
【図３】
0003988458.tif 000004
【図４】
0003988458.tif 000005
【図５】
0003988458.tif 000006
【図６】
0003988458.tif 000007
【図７】
0003988458.tif 000008
【図８】
0003988458.tif 000009
【図９】
0003988458.tif 000010
【図１０】
0003988458.tif 000011